(57)【要約】  本発明は、当該組成物の乾燥質量に対して、（Ａ）１つ以上の水硬性結合材を１０〜７０質量％および（Ｂ）１つ以上のフィラーを２０〜８５質量％含有する組成物であって、この組成物が水硬性結合材の量に対して、少なくとも１つのテルペノイドアルコールを０．０５〜５質量％含有し、前記テルペノイドアルコールがテルピネオールまたはボルネオールではない、前記組成物に関する。さらに、前記組成物によって製造された硬化製品、およびキュアリング中の湿式組成物の収縮を低減させるための、水硬性結合材およびフィラーを含む組成物中での少なくとも１つのテルペノイドアルコールの使用が開示されている。【特許請求の範囲】
【請求項１】
当該組成物の乾燥質量に対して、
（Ａ）１つ以上の水硬性結合材を１０〜７０質量％および
（Ｂ）１つ以上のフィラーを２０〜８５質量％含有する組成物において、
この組成物が、前記水硬性結合材の量に対して、少なくとも１つのテルペノイドアルコールを０．０５〜５質量％含有し、前記テルペノイドアルコールがテルピネオールまたはボルネオールではないことを特徴とする、前記組成物。
【請求項２】
前記テルペノイドアルコールが、メントール、リナロール、テトラヒドロリナロール、シトロネロール、ネロール、ゲラニオール、テトラヒドロゲラニオール、ミルセノール、ファルネソール、ビサボロール、ネロリドール、フィトール、レチノール、カフェストールおよびプレノールからなる群から選択された少なくとも１つであることを特徴とする、請求項１記載の組成物。
【請求項３】
前記テルペノイドアルコールが、メントール、リナロール、テトラヒドロリナロール、シトロネロール、ネロール、ゲラニオール、テトラヒドロゲラニオールおよびミルセノールからなる群から選択された少なくとも１つのモノテルペノイドアルコールであることを特徴とする、請求項１記載の組成物。
【請求項４】
前記テルペノイドアルコールが、ファルネソール、ビサボロールおよびネロリドールからなる群から選択された少なくとも１つのセスキテルペノイドアルコールであることを特徴とする、請求項１記載の組成物。
【請求項５】
前記テルペノイドアルコールが、フィトール、レチノールおよびカフェストールからなる群からの少なくとも１つのジテルペノイドアルコールであることを特徴とする、請求項１記載の組成物。
【請求項６】
前記テルペノイドアルコールがプレノールであることを特徴とする、請求項１記載の組成物。
【請求項７】
前記組成物が、５０モル％を上回るモノカルボン酸およびジカルボン酸ならびにこれらの酸の無水物の含量を有し、および／または芳香族スルホン酸縮合物からなる水溶性有機ポリマー保護コロイドを含むことを特徴とする、請求項１から６までのいずれか１項に記載の組成物。
【請求項８】
前記組成物が水溶性有機ポリマー保護コロイドを含有しないことを特徴とする、請求項１から６までのいずれか１項に記載の組成物。
【請求項９】
前記水硬性結合材が、ポートランドセメント、アルミネートセメント、スルホアルミネートセメント、ミックスドセメントおよび水硬石灰からなる群からの少なくとも１つの結合材を含むことを特徴とする、請求項１から８までのいずれか１項に記載の組成物。
【請求項１０】
前記フィラーが、金属炭酸塩、フライアッシュ、石灰石、石英、酸化鉄、バライト、アルミナ、チタニア、カーボンブラック、セッコウ、タルクまたはマイカ、シリカ砂、シリカ粉、ドロマイト、砂利、岩石、玄武岩、金属ケイ酸塩パーライト、ミネラルフォーム、フォームビーズ、軽石、膨張ガラス、空洞ガラス玉およびケイ酸カルシウム水和物からなる群からの少なくとも１つのフィラーを含むことを特徴とする、請求項１から９までのいずれか１項に記載の組成物。
【請求項１１】
前記組成物が、可塑剤、再分散性ポリマー粉末、消泡剤、安定剤、保水剤、増粘剤、均染剤、制塵剤、顔料、疎水化剤および撥水添加剤、膨張材、空気連行剤、腐食防止剤、繊維、凝結遅延剤および硬化促進剤からなる系列からの少なくとも１つの添加剤を含有することを特徴とする、請求項１から１０までのいずれか１項に記載の組成物。
【請求項１２】
請求項１から１１までのいずれか１項に記載の組成物によって製造された硬化製品。
【請求項１３】
工場用乾燥モルタルとしての、請求項１から１１までのいずれか１項に記載の組成物の使用。
【請求項１４】
前記工場用乾燥モルタルは、修復用モルタル、れんが施工用モルタル、土居塗り用モルタル、複合熱絶縁系用モルタル、修復用土居塗り、目地用グラウト、タイル張付け材、薄層理用モルタル、定規モルタル、埋封モルタル、注入モルタル、へら付けフィラー、封止用スラリー、ライニングモルタル、機械装置用グラウトおよび構造物用グラウトであることを特徴とする、請求項１３記載の使用。
【請求項１５】
キュアリング中の湿式組成物の収縮を低減させるための、前記組成物の乾燥質量に対して、
（Ａ）１つ以上の水硬性結合材を１０〜７０質量％および
（Ｂ）１つ以上のフィラーを２０〜８５質量％
含む組成物中での、水硬性結合材の量に対して、０．０５〜５質量％の少なくとも１つのテルペノイドアルコールの使用。
【発明の詳細な説明】
【技術分野】
【０００１】
本発明は、少なくとも１つのテルペノイドアルコールを含む水硬性組成物に関する。さらに、前記組成物によって製造された硬化製品およびキュアリング中の湿式組成物の収縮を低減させるための水硬性組成物中での少なくとも１つのテルペノイドアルコールの使用が開示されている。
【０００２】
水硬性材料は、強度および耐久性の点で優れた硬化製品を提供する。したがって、水硬性材料は、セメント組成物、例えばセメントペースト、モルタルおよびコンクリートとして広範にわたって使用されてきた。水硬性材料は、土木工学および建築物の構成にとって不可欠である。セメント、殊に主として使用されるポートランドセメントのマイナスの性質の一つは、水硬性材料の収縮または縮みであり、このことは、凝結するモルタルまたはコンクリートの体積変化をまねく。構造物が内部抑制を受ける（すなわち、凝集体または強化スチールにより）かまたは外部抑制を受けると、収縮中に誘発された引っ張り応力から亀裂が生じうる。材料の亀裂は、生じた構造物の耐用年数および耐久性の低下を引き起こす。さらに、亀裂は、水および攻撃性塩およびガスのために、構造物中への滲出手段および漏出手段を提供する。さらに、水、塩およびガスは、凍結融解サイクル圧力、中性化（ｃａｒｂｏｎａｔｉｏｎ）および金属強化材の腐食、セメント水和物との化学的相互作用によって構造物を劣化させる。土木工学および建築物におけるそのつどの強度、耐久性等の低下は、深刻な問題、例えば安全性の低下および修復費の増加を引き起こす。
【０００３】
それゆえに、収縮傾向をできるだけ低く維持する努力がなされている。以下に述べることができるように、乾燥収縮の効果を補う幾つかの戦略が提案された。例えば、構成材料の組成およびモルタル対コンクリートの混合比を変えることにより、
−  低いＣ3Ａ含量または低いＣ3Ａ／ＳＯ3比または低いアルカリ金属（Ｎａ2ＯおよびＫ2Ｏ）含量を有するセメント；
−  水／セメント比を低減させること；
−  セメント含量、一定のＷ／Ｃ比に対して、セメント含量のインクリメントの減少は、乾燥収縮を低下させること；
−  凝集体含量、凝集体含量の任意のインクリメントは、乾燥収縮を低減させることが提案された。
組成設計および配合設計に基づくこれらの全ての戦略は、材料性能に妥協することなく、限定的にだけ適用されうるので、前記戦略の効力は、限定されている。
【０００４】
膨張材の使用は、全ての収縮を低減させうる。膨張材は、特別な化学反応のためにコンクリートおよびモルタルの体積を増加させる特別な製品である。さまざまな系統の膨張材が存在し；最も重要な膨張材は、エトリンガイトまたは酸化カルシウムの形成に基づく当該膨張材である。しかし、さまざまな環境条件において展開される乾燥収縮に対処するために必要とされる膨張材の固有量を決定することは、困難である。それによって、当該材料の使用は、予測できない結果をまねく。
【０００５】
内部硬化性化合物、例えば超吸収性ポリマーおよび予め飽和された軽量凝集体は、乾燥収縮を低減させることが報告されているが、しかし、これらの化合物および凝集体は、収縮低減混和材と比較してより少ない効果を有し、かつモルタルの加工性および強度に強く影響を及ぼす。
【０００６】
しばしば述べられる他の戦略は、モルタルおよびコンクリートに対して繊維を使用することである。繊維を混合することは、靭性および耐亀裂性の改善に有効であるが、しかし、乾燥収縮を低減させることはない。
【０００７】
最近、硬化コンクリート製品の乾燥収縮を低減させるための手段として、水硬性材料に収縮低減剤を含むことが強調されている。数多くの収縮低減剤、収縮低減添加剤および収縮低減混和材が開発され、かつ乾燥収縮を低減させかつ亀裂を遅延させるかまたは亀裂を防止する目的で使用されている。前記の収縮低減剤、収縮低減添加剤および収縮低減混和材は、セメント状コンクリートおよびセメント状モルタルの毛管細孔内に形成された水／空気メニスカスにおける表面張力、分離圧力および毛管張力を変えると言われている。乾燥収縮に影響を与えることに加えて、表面張力における前記低減は、自己収縮、および早期熟成硬化中の水の蒸発損失を有利に低減させるために潜在的に有利に適用されうる。
【０００８】
水硬性セメントのための収縮低減剤としてのさまざまなアルコール化合物の使用は、公知である。ＷＯ２０１００１３７４４は、一般式（１）：Ｒ1−[Ｏ−(Ａ1Ｏ)m−Ｒ2]n  （１）〔式中、Ｒ1は、一般式：Ｒ1−［ＯＨ］nによって表わされる多価アルコールから生じる残留物であり；Ａ1Ｏは、２〜１８個の炭素原子を有するオキシアルキレンであり；Ｒ2は、水素または１〜３０個の炭素原子を有する炭化水素基であり；ｍは、添加されたオキシアルキレン（Ａ1Ｏ）単位の平均数であり；ｎは、３または４であり；かつｎが４である場合に、ｍは５〜１５０である一方で、ｎが３である場合に、ｍは３０〜１５０である〕による、水硬性材料のための収縮低減剤および一般的な目的の収縮低減剤を提供する。
【０００９】
ＵＳ６２５１１８０には、水性セメント中の添加剤として意図された収縮低減剤を含む組成物が記載されている。前記収縮低減剤は、三価アルコールまたは多価アルコールの少なくとも１つのアセタール、有利に環式ホルマールを含み、ここで、アセタールは、少なくとも１個の１，３−ジオキサ基を含む。
【００１０】
ＪＰ−Ａ−７３４３０１４には、収縮を防止するために、第二級アルコールまたは第三級アルコール、特にグリセリンをセメント含有材料に添加することが提案されている。
【００１１】
ＪＰ−Ａ−５９１２８２４０には、フッ素含有乳化剤との混合物で収縮低減添加剤としての末端ＯＨ基を有するポリオキシエチレンエーテルが記載されている。
【００１２】
ＪＰ２３０７８４９には、一般式ＲＯＨ〔式中、Ｒは、Ｃ4〜Ｃ6アルキルまたはＣ5〜Ｃ6シクロアルキルである〕によって表わされる１種類以上のアルコール混合物から製造されたセメント用収縮低減剤が主張されている。アルコールは、ブタノールおよびシクロペンタノールであることができる。
【００１３】
ＥＰ３０８９５０、ＥＰ５７３０３６、ＪＰ４８０４３０１０、ＪＰ５９１３１５５２から、アルコール、例えば第二級多価アルコールおよび第三級多価アルコール、アルカンジオール、アセチレンジオールおよびポリビニルアルコールが、任意に表面活性フルオロ化合物および／またはシリカと組み合わせてセメント組成物中で収縮低減剤としての一定の性能を有することは、公知である。さらに、アルコールは、粉砕用添加剤として使用され、このことは、ドイツ国特許ＤＥ３２４５８４３中に開示されている。
【００１４】
さまざまな他のアルコール、ポリオールおよびポリエーテルは、収縮低減剤として示唆された。ＷＯ  ９５／３０６３０には、セメントとセメントの質量に対して、式Ｑ−［（Ａ）n−ＯＲ］x〔式中、Ｑは、Ｃ3〜Ｃ12脂肪族炭化水素基であり、そのつどＲは、水素またはＣ1〜Ｃ10アルキル基であり、その際に、少なくとも１つがＣ1〜Ｃ10アルキル基であり、Ａは、Ｃ2〜Ｃ4オキシアルキレン基であり、ｎは、０〜１０であり、かつｘは、３〜５である〕を有する脂肪族ポリヒドロキシ化合物のアルキルエーテル誘導体０．１〜１０％、有利に０．５〜４％とからなる組成物が開示されている。
【００１５】
ＷＯ  ９６／０６０５８には、少なくとも１個の第二級ヒドロキシ基または第三級ヒドロキシ基を有する化合物と、式Ｒ'Ｃ（ＯＨ）Ｒ−（ＣＨ2）n−ＲＣ（ＯＨ）Ｒ'〔式中、そのつど、Ｒは、独立して、Ｈ原子またはＣ1〜Ｃ2基を表わし、かつそのつどＲ'は、独立して、Ｃ1〜Ｃ2アルキルを表わし、かつｎは、１〜２の整数である〕を有する、少なくとも１つの水還元剤とからなるセメント混和材が開示されている。単位セメント量につき混和材を０．８〜４％含むことは、収縮の低減効果を生じ、この収縮の低減効果は、１００：１〜１：６のポリオール：水還元剤の比で水還元剤を混和材中へ混入することによって増大される。
【００１６】
さらに、収縮を低減させうる公知の化合物は、グリコール、殊にポリエチレングリコール、ペンタンジオール、ヘキサンジオールおよびネオペンチルグリコールである。
【００１７】
アルコールをベースとする収縮低減剤の欠点は、この収縮低減剤が水硬性セメントおよびコンクリートの硬化をたいてい遅延させることである。したがって、前記のアルコールをベースとする収縮低減剤は、急速な硬化が必要とされる場合には、使用が推奨されない。さらに、アルコールをベースとする製品は、親水性であり、かつ硬化製品から洗い流される。こうして、長時間の収縮低減特性は、減少され、かつ耐水性は、低下される。
【００１８】
また、水硬性材料中のテルペンの使用は、公知である。ＤＥ  ３３２１０２７には、テルペンポリマー、殊に低分子量テルペンを、単独で、または結合材質量に対して、０．１〜１０質量％の量で添加される他のテルペン炭化水素との混合物として、セメント含有建築材料に添加することによって、セメントペースト、セメントモルタルおよびコンクリートの物理的性質を改善する方法であって、それによって、２０〜３０％の濃度の増加、エフロレセンスの低減および吸水率の低減が得られる方法が主張されている。
【００１９】
ＪＰ  ２２４７２１７には、極めて急速に硬化する性質を遅らせるよう調整しかつフィラー、有機ポリイソシアネート、テルピネオールおよび水と一緒に、水硬性セメントを含むセメント組成物の注型適性に不利な影響を及ぼさない急硬性セメント組成物が開示されている。前記処方物において、テルピネオールは、遅延剤として使用される。
【００２０】
ＣＮ  １２６１０８５には、当該組成物の乾燥質量に対して、白色セメントを１６〜２０質量％、セッコウを２０〜２５質量％、および水硬性結合材の質量に対して、ボルネオールを０．０５〜０．２質量％含有する組成物が記載されている。前記処方物において、ボルネオールは、殺菌剤として使用される。
【００２１】
本発明の目的は、高い効率を有し、かつ上記欠点を有しない水硬性材料のための収縮低減剤を提供することである。
【００２２】
この目的は、当該組成物の乾燥質量に対して、
（Ａ）１つ以上の水硬性結合材を１０〜７０質量％および
（Ｂ）１つ以上のフィラーを２０〜８５質量％含有する組成物であって、
この組成物が水硬性結合材の量に対して、少なくとも１つのテルペノイドアルコールを０．０５〜５質量％、有利に０．１〜４質量％、より有利に０．１〜３質量％、最も有利に０．１〜１質量％含有し、前記テルペノイドアルコールがテルピネオールまたはボルネオールではない、前記組成物によって達成される。
【００２３】
意外なことに、前記組成物は、公知の収縮低減製品をベースとする組成物よりも良好な収縮低減効果を達成する。さらに、本発明による組成物は、公知の収縮低減製品をベースとする組成物の欠点を有することはない。さらに、本発明による組成物は、より良好な腐食防止性および防汚性を有する。
【００２４】
好ましい実施態様において、本発明によるテルペノイドアルコールは、メントール、リナロール、テトラヒドロリナロール、シトロネロール、ネロール、ゲラニオール、テトラヒドロゲラニオール、ミルセノール、ファルネソール、ビサボロール、ネロリドール、フィトール、レチノール、カフェストールおよびプレノールからなる群から選択された少なくとも１つである。
【００２５】
本発明によるテルペノイドアルコールは、好ましくは、メントール、リナロール、テトラヒドロリナロール、シトロネロール、ネロール、ゲラニオール、テトラヒドロゲラニオールおよびミルセノールからなる群からの少なくとも１つのモノテルペノイドアルコールである。より好ましくは、テルペノイドアルコールは、リナロール、テトラヒドロリナロール、シトロネロール、ネロール、ゲラニオール、テトラヒドロゲラニオールおよびミルセノールからなる群からの少なくとも１つのモノテルペノイドアルコールである。
【００２６】
さらに好ましい実施態様において、テルペノイドアルコールは、ファルネソール、ビサボロールおよびネロリドールからなる群から選択された、少なくとも１つのセスキテルペノイドアルコールであるか、またはテルペノイドアルコールは、フィトール、レチノールおよびカフェストールからなる群からの少なくとも１つのジテルペノイドアルコールであるか、またはテルペノイドアルコールは、プレノールである。
【００２７】
本発明による組成物へのテルペノイドアルコールの添加方法は、通常のセメント混和材と同じであってよい。例えば、テルペノイドアルコールは、適当な割合の水と混合され、次いでこの組成物は、セメント、フィラーおよび適切なさらなる添加剤と混合される。さらに、セメント、フィラーおよび適切なさらなる添加剤が水と混合される場合には、適当な量のテルペノイドアルコールが添加されてよい。それとは別に、セメント、フィラーおよび適切なさらなる添加剤が乾燥形で混合される場合には、適当な量のテルペノイドアルコールが添加されてよい。
【００２８】
殊に、本発明により使用される水硬性結合材は、好ましくは、ポートランドセメント、アルミネートセメント、ブラストファーネスセメント、ミックスドセメント、ホワイトセメント、スルホアルミネートセメントをベースとするセメントからなる群から選択された少なくとも１つの結合材、ならびに潜在性水硬性結合材またはポゾラン結合材、フライアッシュ、メタカオリン、シリカ粉塵、水硬石灰およびスラグ砂であることができる。特に好ましくは、ポートランドセメント、アルミネートセメント、スルホアルミネートセメントおよびミックスドセメント、殊にポートランドセメントをベースとするセメントが記載される。
【００２９】
前記組成物が１つ以上の水硬性結合材を１０〜７０質量％含有することは、本発明の本質的な特徴である。一般に、水硬性結合材の量は、１２〜６０質量％、殊に１５〜５５質量％、好ましくは２０〜４０質量％の範囲内である。
【００３０】
本発明による組成物中のフィラーの割合は、２０〜８５質量％である。使用されるフィラーは、殊に金属炭酸塩、フライアッシュ、石灰石、石英、酸化鉄、バライト、アルミナ、チタニア、カーボンブラック、セッコウ、タルクまたはマイカ、シリカ砂、シリカ粉、ドロマイト、砂利、岩石、玄武岩、金属ケイ酸塩パーライト、ミネラルフォーム、フォームビーズ、軽石、膨張ガラス、空洞ガラス玉およびケイ酸カルシウム水和物である。
【００３１】
さらに、本発明による組成物は、石灰石粉末をフィラーとして、殊に、乾燥組成物に対して、２０〜８０質量％、有利に２０〜４０質量％、特に有利に２５〜３５質量％の量で含有することができる。本発明による好ましい石灰石粉末は、石灰石粉末に対して、炭酸カルシウムを少なくとも９０質量％、好ましくは少なくとも９５質量％含有する。特に良好な結果は、８００〜１０００ｇ／ｌ、殊に９００〜９５０ｇ／ｌの嵩密度を有する石灰石粉末で得られる。本発明の目的に好ましい石灰石粉末は、３５００〜４５００ｃｍ2／ｇ、有利に３７５０〜４２５０ｃｍ2／ｇ、特に有利に約４０００ｃｍ2／ｇのブレーン比表面積を有する。
【００３２】
好ましくは、本発明による組成物は、フィラーとしてのシリカ砂を、乾燥組成物に対して、殊に２０〜８５質量％、有利に２５〜５０質量％、特に有利に３０〜３５質量％の量で含有する。本発明の特別な実施態様によれば、さまざまな粒径および／またはさまざまなブレーン比表面積のシリカ砂の混合物が使用される。殊に、僅かに微粒子のシリカ砂は、僅かに粗粒子のシリカ砂と併用される。本発明による好ましいシリカ砂は、シリカ砂に対して、９５質量％を上回る、有利に９８質量％を上回るＳｉＯ2含量を有する。本発明による好ましいシリカ砂は、少なくとも６０ｃｍ2／ｇ、有利に少なくとも７０ｃｍ2／ｇ、特に有利に少なくとも８０ｃｍ2／ｇの理論的比表面積（ブレーン比表面積）を有する。
【００３３】
さらに、本発明による組成物は、性能特性を最適化するために、さらなる成分および／または添加剤を含有することが意図されてよい。当該成分または当該添加剤は、例えば、可塑剤、再分散性ポリマー粉末、消泡剤、安定剤、保水剤、増粘剤、均染剤、制塵剤、顔料、疎水化剤および撥水添加剤、膨張材、空気連行剤、腐食防止剤、繊維、凝結遅延剤および硬化促進剤からなる群から選択されてよい。
【００３４】
例えば、本発明による組成物は、少なくとも１つの可塑剤を、乾燥組成物に対して、殊に、０．０１〜５質量％、有利に０．０５〜２質量％、特に有利に０．１〜０．５質量％の量で含有することができる。好ましい可塑剤の例は、リグノスルホネート、スルホン化ナフタリン−ホルムアルデヒド縮合物、スルホン化メラミン−ホルムアルデヒド縮合物および変性ポリカルボキシレートエーテルをベースとする可塑剤である。殊に、可塑剤は、当該可塑剤が混合の際に水の要求を低減させかつさらに、有利に早期の強度の特に良好な開発をもたらすかまたはこの開発を促進させるように選択される。
【００３５】
性能特性を最適化するために、本発明による組成物は、さらに。理論的性質および／または物理的性質を改善するかまたは前記性質に影響を及ぼす添加剤を含有することができる。この添加剤は、例えば、水中で再分散可能なポリマー粉末をベースとしてよく、好ましくは、酢酸ビニルおよびエチレン（エチレン／酢酸ビニルコポリマー）をベースとしてよい。当該添加剤は、乾燥組成物に対して、殊に、１〜１５質量％、好ましくは２〜１０質量％の量で使用されうる。ポリマー分散液を液体の形で使用することもできる。
【００３６】
好ましい変法において、本発明による組成物は、５０モル％を上回るモノカルボン酸およびジカルボン酸ならびにこれらの酸の無水物の含量を有し、および／または芳香族スルホン酸縮合物からなる水溶性有機ポリマー保護コロイドを含む。さらに好ましい実施態様において、前記組成物は、水溶性有機ポリマー保護コロイドを含有しない。
【００３７】
本発明による組成物は、少なくとも１つの消泡剤、例えば液体炭化水素、ポリグリコールおよび無定形シリカの固定された組合せを含んでいてよい。当該消泡剤は、殊に、乾燥組成物に対して、０．００１〜３質量％、好ましくは０．０５〜１質量％の量で使用されうる。
【００３８】
さらに、本発明による組成物は、少なくとも１つの安定剤を含有していてもよい。当該安定剤は、例えばゴム（例えば、ジウタンゴム）から選択されてよいか、またはセルロースまたはセルロース誘導体（例えば、ヒドロキシエチルセルロース）をベースとしてよい。さらに、さまざまな安定剤は、互いに、例えば一方でゴムと組み合わせることができ、他方で、セルロースまたはセルロース誘導体と組み合わせることができる。ゴムを安定剤として使用する場合には、前記安定剤は、乾燥組成物に対して、０．００１〜０．２質量％、好ましくは０．０３〜０．０８質量％の量で使用されうる。セルロースまたはセルロース誘導体（例えば、ヒドロキシエチルセルロース）を安定剤として使用する場合には、これらのセルロースまたはセルロース誘導体は、乾燥組成物に対して、０．００１〜０．５質量％、好ましくは０．０５〜０．１５質量％の量で使用されうる。
【００３９】
さらに、本発明による組成物は、保水性を調節するための少なくとも１つの添加剤を含有することができる。メチルセルロースは、殊に、保水剤として、０．５〜２質量％、好ましくは０．８〜１．５質量％の量で混合物中に存在していてよい。
【００４０】
最終的に、好ましい実施態様において、本発明による組成物は、膨潤性フィロケイ酸塩（例えば、ベントナイト、アタパルジャイト、カオリナイト）およびポリアクリレートまたはこれらの組合せからなる系列から有利に選択されている増粘剤を含有していてもよく、かつ好ましくは、０．５〜２質量％の量で使用される。
【００４１】
さらなる視点は、工場用乾燥モルタルとしての本発明による組成物の使用である。殊に、工場用乾燥モルタルは、修復用モルタル、れんが施工用モルタル、土居塗り用モルタル、複合熱絶縁系用モルタル、修復用土居塗り、目地用グラウト、タイル張付け材、薄層理用モルタル、定規モルタル、埋封モルタル、注入モルタル、へら付けフィラー、封止用スラリー、ライニングモルタル、機械装置用グラウトおよび構造物用グラウトである。
【００４２】
本発明による組成物が工場用乾燥モルタルとして使用される場合には、この工場用乾燥モルタルは、特に移送および混合のプロセス中に相当量の粉塵を形成しうる傾向がある。それゆえに、好ましい実施態様において、制塵剤が添加されよく、この制塵剤は、好ましくは脂肪族炭化水素またはポリエチレングリコールである。好ましい制塵剤に関連して、ＤＥ  ２０２００６０１６７９７が引用されてもよく、当該文献の開示内容は、参照のために本明細書に援用される。
【００４３】
さらに、殊に酸化鉄からなる系列からの顔料は、本発明による組成物に添加されてもよい。
【００４４】
硬化時間を制御するために、硬化調節剤、殊に水酸化物、無機酸および／または有機酸および／またはこれらの塩およびアルカリ金属炭酸塩またはこれらの化合物の混合物が添加されうる。殊に、水酸化カルシウム、クエン酸および／またはその塩、炭酸リチウム、炭酸ナトリウムおよび／または炭酸カリウムまたはこれらの化合物の混合物が硬化調節剤として添加される。硬化調節剤の量は、広い範囲内で変動されうる。一般に、硬化調節剤は、乾燥組成物に対して、０．００１〜３質量％、殊に０．０１〜０．２５質量％の量で使用される。それにもかかわらず、妥当である場合には、上記値からずれることも必要とされうる。
【００４５】
テルペノイドアルコールを混合している本発明による組成物は、常法で適用されてよい。例えば、この本発明による組成物は、こて塗りされてよいか、型内に充填されてよいか、吹付によって塗布されてよいか、またはコーキングガンを用いて注入されてよい。前記組成物の硬化またはキュアリングは、空気乾燥技術、湿式空気技術、水および熱で補助された（蒸気、オートクレーブ等）キュアリング技術のいずれかによって行なうことができる。所望の場合には、２つ以上の当該技術を組み合わせてもよい。そのつどのキュアリング条件は、常法と同様であってよい。
【００４６】
本発明のさらなる視点は、本発明による組成物によって製造された硬化製品である。
【００４７】
さらに、本発明は、キュアリング中の湿式組成物の収縮を低減させるための、前記組成物の乾燥質量に対して、
（Ａ）１つ以上の水硬性結合材を１０〜７０質量％および
（Ｂ）１つ以上のフィラーを２０〜８５質量％
含む組成物中での、水硬性結合材の量に対して、０．０５〜５質量％の少なくとも１つのテルペノイドアルコールの使用を提供する。
【００４８】
総括的に、本発明は、実質的に改善された収縮挙動によって区別される組成物を提供する。
【００４９】
次の例は、本発明の利点を説明する。
【００５０】
例
試験方法の説明：
例中で使用される試験方法は、以下のとおりである：
ＥＮ  １３３９５−１“加工性の測定。チキソトロピックモルタルの流れ試験”による流れ。
ＥＮ  １０１５−６“新鮮なモルタルの嵩密度の測定”による密度
ＥＮ  １２６１７−４“試験方法。収縮率および膨張率の測定”による乾燥収縮
粉末および水は、２０〜２３℃で状態調節される。
【００５１】
モルタル（成分および量）：
モルタル１
ポートランドセメントタイプ  Ｉ  ５２．５  Ｒ    ４０．０質量％、
マイクロシリカ                                    ３．０質量％、
膨張材                                            ２．０質量％、
超可塑剤（ＢＮＳ）                                ２．０質量％、
シリカ砂０〜２ｍｍ                              ５４．８質量％。
【００５２】
モルタル２
ポートランドセメントタイプ  Ｉ  ５２．５  Ｒ    ２５．０質量％、
アルミン酸カルシウムセメント                    １０．０質量％、
セッコウ                                          ５．０質量％、
クエン酸                                          ０．２質量％、
炭酸リチウム                                      ０．２質量％、
再分散性ポリマー粉末                              ３．０質量％、
軽量凝集体                                        ５．０質量％、
シリカ砂                                        ５１．６質量％。
【００５３】
モルタル３
ポートランドセメントタイプ  Ｉ  ５２．５  Ｒ    ３５．０質量％、
マイクロシリカ                                    ２．０質量％、
膨張材                                            ２．０質量％、
超可塑剤（ＢＮＳ）                                ０．１質量％、
シリカ砂０〜２ｍｍ                              ６０．９質量％。
【００５４】
例１
２つの異なる供給量のテルペノイドアルコール（メントール）をモルタル１に添加する。
【００５５】
【表１】
2015530353.tif 000002
【００５６】
増加した量のモルタルの添加は、全てのキュアリング熟成時に収縮率を減少させる。
【００５７】
例２
２つの異なる供給量のメントールテルペノイドアルコールをモルタル２に添加する。
【００５８】
【表２】
2015530353.tif 000003
【００５９】
三元結合材をベースとするモルタルへのメントールの添加は、さまざまなキュアリング熟成時に乾燥収縮の低減を引き起こす。
【００６０】
例３
さまざまなイソプレン単位およびさまざまな官能基（アルコール、エーテル、ケトン）を有するさまざまなテルペンおよびテルペノイドを、参考用モルタル３に対して、乾燥収縮の低減に関連して比較する。
【００６１】
【表３】
2015530353.tif 000004
【００６２】
【表４】
2015530353.tif 000005
【００６３】
テルペンエーテル５およびテルペンケトン２および４がなんらの収縮低減を達成しない一方で、テルペノイドアルコール（添加剤１、３および６）だけは、収縮低減を示す。
【００６４】
例４
さまざまなアルコールをベースとする５つの乾燥収縮混和材を、乾燥収縮低減率に関連して、本発明による２つのテルペノイドアルコールと比較する。
【００６５】
【表５】
2015530353.tif 000006
【００６６】
２つのテルペノイドアルコールは、全てのさまざまなアルコール中での収縮低減率に関連して最高の結果を得た。殊に、リナロールは、最も良好なさまざまなアルコール収縮低減混和材、すなわち２−アミノ−１−ブタノールと比較して１２．５％の収縮低減率を達成した。
【国際調査報告】
2015530353.tif 000007
2015530353.tif 000008